(57)【特許請求の範囲】
【請求項１】
水、着色顔料、水溶性樹脂及びアクリル樹脂エマルジョンを含む水性描画材組成物において、上記水溶性樹脂としてヒドロキシアルキルセルロースとアニオン変性ポリビニルアルコールの組み合わせのみを含み、上記樹脂エマルジョンを固形分にて０．１重量％以上、５重量％未満の範囲にて含み、上記アニオン変性ポリビニルアルコールを０．５〜８重量％の範囲で含むことを特徴とする水性描画材組成物。
【請求項２】
前記アニオン変性ポリビニルアルコールがカルボキシ変性ポリビニルアルコールとスルホン酸変性ポリビニルアルコールから選ばれる少なくとも１種である請求項１に記載の水性描画材組成物。
【請求項３】
前記ヒドロキシアルキルセルロースを０．１〜８重量％の範囲で有する請求項１に記載の水性描画材組成物。
【請求項４】
前記ヒドロキシアルキルセルロースがヒドロキシエチルセルロース、ヒドロキシエチルメチルセルロース及びヒドロキシプロピルメチルセルロースから選ばれる少なくとも１種である請求項１又は３に記載の水性描画材組成物。
【請求項５】
増粘剤としてベントナイトを含む請求項１に記載の水性描画材組成物。
【請求項６】
体質顔料を含む請求項１に記載の水性描画材組成物。
【請求項７】
湿潤剤、界面活性剤及び防腐剤から選ばれる少なくとも１種の添加剤を含む請求項１に記載の水性描画材組成物。
【発明の詳細な説明】
【技術分野】
【０００１】
本発明は、従来のエマルジョン絵具と同様に、塗膜が乾燥した後は、その塗膜に水滴が付着しても、塗膜に滲みや溶け出しが起こらず、また、下地の塗膜に重ね塗りしても、その下地に滲みや溶け出しが起こらない、即ち、下地が動かない程度に水濡れに対する抵抗性を有し、それでいて、パレットや絵筆に付着し、乾燥した後にも、水洗いによって取り除くことができ、そのうえ、塗膜の定着性にすぐれる水性描画材組成物に関する。
【背景技術】
【０００２】
従来、エマルジョン絵具として知られている水性描画材組成物は、水を溶媒とし、顔料を着色剤とし、樹脂エマルジョンを定着剤として有する一種の水性描画材組成物であって、描画面上に描画して、塗膜を形成した後、その塗膜から溶媒が蒸発し、塗膜が乾燥すれば、エマルジョン中の樹脂が造膜して、描画面上に水不溶性、従って、水濡れに対して抵抗性を有する塗膜を形成する。
【０００３】
このような従来のエマルジョン絵具は、上述したように、塗膜が水濡れに対する抵抗性にすぐれるように、樹脂エマルジョンを多く含むので（特許文献１及び２参照）、パレットや絵筆に付着して、乾燥した後には、水洗いによって取り除くことができない。
【０００４】
そこで、従来のエマルジョン絵具と同様に、乾燥後の塗膜に水滴が付着しても、塗膜に滲みや溶け出しが起こらず、また、下地の塗膜の上に重ね塗りしても、その下地が動かない程度に耐水性を有し、それでいて、パレットや絵筆に付着し、乾燥した後にも、水洗いによって容易に取り除くことができる水性描画材組成物が最近、提案されている（特許文献３参照）。
【０００５】
しかし、上述した水性描画材組成物は、上述したいわば特殊な特性を有するように、樹脂エマルジョンの配合量を少なくしているので、描画面に描いた塗膜の定着性に劣る問題がある。即ち、乾燥した塗膜に手で触れると、少なくとも塗膜の表層部が容易に擦りとられて、塗膜が損傷し、従って、描画物を汚して、損傷する問題がある。
【先行技術文献】
【特許文献】
【０００６】
【特許文献１】特開２００３−２２１５５２号公報
【特許文献２】特開２００８−０３７９１７２号公報
【特許文献３】特開２０１２−０５７０４２号公報
【発明の概要】
【発明が解決しようとする課題】
【０００７】
本発明は、従来のエマルジョン絵具における上述した問題を解決するためになされたものであって、従来のエマルジョン絵具と同様に、乾燥後の塗膜に水滴が付着しても、塗膜に滲みや溶け出しが起こらず、また、下地の塗膜上に重ね塗りしても、その下地が動かない程度に水濡れに対する抵抗性を有し、それでいて、パレットや絵筆に付着し、乾燥した後であっても、水洗いによって取り除くことができ、そのうえ、塗膜の定着性にすぐれる水性描画材組成物を提供することを目的とする。
【課題を解決するための手段】
【０００８】
本発明によれば、水、着色顔料、水溶性樹脂及びアクリル樹脂エマルジョンを含む水性描画材組成物において、上記水溶性樹脂としてヒドロキシアルキルセルロースとアニオン変性ポリビニルアルコールの組み合わせのみを含み、上記樹脂エマルジョンを固形分にて０．１重量％以上、５重量％未満の範囲にて含むことを特徴とする水性描画材組成物が提供される。
【発明の効果】
【０００９】
本発明による水性描画材組成物は、水溶性樹脂として、ヒドロキシアルキルセルロースとアニオン変性ポリビニルアルコールの組み合わせのみを含むと共に、アクリル樹脂エマルジョンを固形分にて０．１重量％以上、５重量％未満の範囲にて含むので、従来のアクリル樹脂エマルジョン絵具と同様に、乾燥後の塗膜に水滴が付着しても、塗膜に滲みや溶け出しが起こらず、また、下地の塗膜の上に重ね塗りしても、その下地が動かない程度に耐水性を有し、それでいて、パレットや絵筆に付着し、乾燥した後にも、水洗いによって容易に取り除くことができ、そのうえ、塗膜の定着性にすぐれている。
【００１０】
以下、本発明において、簡単のために、水性描画材組成物の塗膜が乾燥した後、この塗膜に水滴が付着しても、塗膜の滲みや溶け出しが起こらず、また、下地の塗膜の上に重ね塗りしても、その下地が動かない程度に水濡れに対する抵抗性を有する性質を「耐水性」といい、水性描画材組成物がパレットや絵筆に付着し、乾燥した後にも、その描画組成物を水洗いによって取り除くことができる性質を「水洗い性」という。即ち、本発明による水性描画材組成物が形成した塗膜は、乾燥した後、耐水性と水洗い性を兼ね備えており、しかも、塗膜の定着性にすぐれている。
【発明を実施するための形態】
【００１１】
本発明による水性描画材組成物は、水、着色顔料、水溶性樹脂及びアクリル樹脂エマルジョンを含む水性描画材組成物において、上記水溶性樹脂としてヒドロキシアルキルセルロースとアニオン変性ポリビニルアルコールの組み合わせのみを含み、上記樹脂エマルジョンを固形分にて０．１重量％以上、５重量％未満の範囲にて含む。
【００１２】
（顔料）
本発明による水性描画材組成物において、着色剤には顔料が用いられる。この顔料は、特に限定されるものではなく、従来、知られている顔料であれば、いずれでも用いられる。具体例として、例えば、酸化チタン、酸化亜鉛、カーボンブラック、鉄黒、アニリンブラック、ハンザイエロー、ベンジンイエロー、タートラジンレーキ、パーマネントイエロートナー、カドミウムイエロー、ベンジンオレンジ、クロムバーミリオン、カドミウムオレンジ、パーマネントオレンジＧＴＲ、ファーストオレンジレーキ、レーキレッドＣ、弁柄、ワッチングレッド、ブリリアントカーミン６Ｂ、パーマネントレッド２Ｂ、パーマネントレッドＦＲＬＬ、カーマインレーキ、キナクリドンレッド、メチルバイオレットレーキ、ファーストバイオレットＢ、キナクリドンバイオレット、インダスレンバイオレット、フタロシアニンブルー、ファーストスカイブルー、紺青、群青、ビクトリアブルーレーキ、フタロシアニングリーン、マーカライトグリーンレーキ、ピグメントグリーンＢ、ビリジアン、シェンナー、アンバー、アルミニウム粉末、ブロンズ粉末等、有機顔料、無機顔料及び金属粉顔料を挙げることができる。
【００１３】
また、上記以外にも、着色顔料として、染料や顔料を樹脂粉体と組み合わせた着色加工粉体、蛍光顔料、天然マイカの表面を金属酸化物で被覆した顔料、合成マイカの表面を金属酸化物で被覆したパール顔料等をも挙げることができる。
【００１４】
本発明によれば、水性描画材組成物は、このような顔料を、通常、１〜６０重量％の範囲で含み、好ましくは、１０〜４０重量％の範囲で含む。水性描画材組成物における顔料の量が１重量％よりも少ないときは、水性描画材組成物として、着色力に欠ける不具合がある。しかし、６０重量％を越えるときは、得られる水性描画材組成物の粘度が過度に高くなって、描画に際して、描画材組成物の伸びが悪く、描画性に劣る。
【００１５】
更に、本発明によれば、水性描画材組成物は、上述したような着色剤としての顔料のほかに、必要に応じて、体質顔料を含んでいてもよい。このような体質顔料として、例えば、炭酸カルシウム、カオリン、タルク、シリカ、ケイ酸アルミニウム、アルミナ、硫酸バリウム等を挙げることができる。このような体質顔料は、必要に応じて、３０重量％以下、好ましくは、１〜２０重量％の範囲で用いられる。
【００１６】
（増粘剤）
本発明による水性描画材組成物は、好ましくは、増粘剤を含む。増粘剤としては、例えば、ベントナイト、金属石鹸、ウレタンブロックポリマー等が用いられ、また、これら例示に限定されるものではないが、なかでも、適度の増粘効果を有し、しかも、得られる水性描画材組成物の塗膜の耐水性と水洗い性に影響を与えないことから、ベントナイトが特に好ましく用いられる。
【００１７】
本発明において、増粘剤は、水性描画材組成物において、通常、１０重量％以下の範囲で用いられ、好ましくは、０．１〜１０重量％、特に好ましくは、０．５〜５重量％の範囲で用いられる。
【００１８】
（水溶性樹脂）
本発明による水性描画材組成物において、水溶性樹脂として、ヒドロキシアルキルセルロースと変性ポリビニルアルコールの組み合わせのみが用いられる。
【００１９】
本発明において、第１の水溶性樹脂としての上記ヒドロキシアルキルセルロースは、水性描画材組成物において、後述するアニオン変性ポリビニルアルコールと共同して、顔料を分散させるための分散剤として用いられると共に、エマルジョン樹脂及びアニオン変性ポリビニルアルコールと共同して、塗膜を描画面に定着させるための定着剤として用いられ、そして、一方において、水性描画材組成物がパレットや絵筆に付着し、乾燥した場合にも、水洗いによって、これを取り除くことを可能とするための水洗い性、即ち、弱い水溶性を水性描画材組成物に与えるために用いられる。
【００２０】
上記ヒドロキシアルキルセルロースとしては、好ましくは、ヒドロキシエチルセルロース、ヒドロキシエチルメチルセルロース、ヒドロキシエチルエチルセルロース、ヒドロキシプロピルメチルセルロース、ヒドロキシプロピルヒドロキシエチルメチルセルロースから選ばれる少なくとも１種が用いられる。本発明による水性描画材組成物は、このようなヒドロキシアルキルセルロースを０．１〜８重量％の範囲、好ましくは、０．３〜７重量％の範囲で含む。
【００２１】
水性描画材組成物におけるヒドロキシアルキルセルロースの量が０．１重量％よりも少ないときは、乾燥後の塗膜は水洗い性を有するものの、描画に際して、塗膜の定着性が不十分である。
【００２２】
しかし、水性描画材組成物におけるヒドロキシアルキルセルロースの量が８重量％よりも多いときは、乾燥後の塗膜が耐水性をもたず、また、得られる水性描画材組成物が過度に高い粘度を有し、描画に際して、水性描画材組成物の伸びが悪い。
【００２３】
そこで、本発明による水性描画材組成物は、第２の水溶性樹脂として、アニオン変性ポリビニルアルコールを含み、そのすぐれた造膜性によって、水溶性樹脂としてヒドロキシアルキルセルロースのみを含む水性描画材組成物に比較して、塗膜の定着性にすぐれている。
【００２４】
更に、本発明による水性描画材組成物は、上記アニオン変性ポリビニルアルコールを含むことによって、その乳化作用によって、水性描画材組成物の経時安定性にも寄与する。
【００２５】
上記変性ポリビニルアルコールは、側鎖としてカルボキシル基を有するカルボキシ変性ポリビニルアルコールと側鎖としてスルホン酸基を有するスルホン酸変性ポリビニルアルコールを含み、本発明においては、上記変性ポリビニルアルコールとして、側鎖としてカルボキシル基を有するカルボキシ変性ポリビニルアルコールと側鎖としてスルホン酸基を有するスルホン酸変性ポリビニルアルコールから選ばれる少なくとも１種が好ましく用いられる。このようなアニオン変性ポリビニルアルコールはいずれも、市販品として入手することができる。
【００２６】
一般に、ポリビニルアルコールは、酢酸ビニルを重合してポリ酢酸ビニルを得、このポリ酢酸ビニルをケン化、即ち、加水分解することによって得ることができ、ケン化度が９７〜９９％程度である完全ケン化物からケン化度が８６〜９０％程度である部分ケン化物に至るまで、種々のケン化度を有するポリビニルアルコールが知られている。このようにして得られるポリビニルアルコール、即ち、通常の又は未変性のポリビニルアルコールは、それが有するヒドロキシ基によって、通常、水溶液は酸性を有する。
【００２７】
従って、そのような通常の又は未変性のポリビニルアルコールは、用いるアクリル樹脂エマルジョンによっては、エマルジョンの乳化を破壊することがある。
【００２８】
しかし、上述したアニオン変性ポリビニルアルコールは、上記通常の又は未変性のポリビニルアルコールと相違して、アクリル樹脂エマルジョンを含む水性描画材組成物に配合しても、アクリル樹脂エマルジョンの乳化を破壊することがなく、反対に、アクリル樹脂エマルジョンの乳化安定性にすぐれており、しかも、そのすぐれた造膜性によって、本発明による水性描画材組成物の塗膜にすぐれた定着性を有せしめることができる。
【００２９】
本発明による水性描画材組成物は、このようなアニオン変性ポリビニルアルコールを０．５〜８重量％、好ましくは、１〜６重量％の範囲で含む。
【００３０】
水性描画材組成物における上記アニオン変性ポリビニルアルコールの割合が０．５重量％よりも少ないときは、塗膜の定着性を改善することができず、一方、８重量％よりも多いときは、得られる水性描画材組成物は、塗膜の定着性にはすぐれるが、乾燥後の塗膜が耐水性に劣るようになり、また、得られる水性描画材組成物が過度に高い粘度を有すろので、描画に際して、水性描画材組成物の伸びが悪い。
【００３１】
（アクリル樹脂エマルジョン）
前述したように、水溶性樹脂としてヒドロキシアルキルセルロースとアニオン変性ポリビニルアルコールの組み合わせのみを含み、このうち、ヒドロキシアルキルセルロースが水性描画材組成物の乾燥後の塗膜に弱い水溶性を与え、一方、その同じ水性描画材組成物の乾燥後の塗膜に耐水性を与えるために、アクリル樹脂エマルジョンが用いられ、更に、前記アニオン変性ポリビニルアルコールが水性描画材組成物の塗膜の定着性を高めている。
【００３２】
上記アクリル樹脂エマルジョンの具体例として、例えば、モビニールＤＭ７７２（日本合成化学工業（株）製）、ＴＯＣＲＹＬ Ｗ−１６８（東洋インキ製造（株））、ニカゾールＲＸ８６６Ｄ（日本カーバイド工業（株））等を挙げることができる。
【００３３】
本発明による水性描画材組成物は、このようなアクリル樹脂エマルジョンを固形分にて０．１重量％以上、５重量％未満の範囲で含み、好ましくは、固形分にて０．５〜４．９重量％の範囲で含み、最も好ましくは、０．５〜４．５重量％の範囲で含む。水性描画材組成物におけるアクリル樹脂エマルジョンの含有量が固形分にて０．１重量％よりも少ないときは、描画面上に形成した塗膜がひび割れることがあるうえに、定着性に乏しく、更に、乾燥後の塗膜が耐水性に劣る。しかし、反対に、水性描画材組成物におけるアクリル樹脂エマルジョンの含有量が固形分にて５重量％以上であるときは、乾燥後の塗膜を水洗いし難い。
【００３４】
（湿潤剤）
本発明によれば、水性描画材組成物は、その凍結を防止し、また、乾燥を遅延させるために、必要に応じて、湿潤剤を含む。この湿潤剤としては、例えば、多価アルコールのほか、尿素やその誘導体が好ましく用いられる。上記多価アルコールとしては、例えば、グリセリン、エチレングリコール、プロピレングリコール、ジプロピレングリコール、ソルビトール等を挙げることができ、また、尿素誘導体としては、例えば、ジメチル尿素、テトラメチル尿素、テトラエチル尿素、チオ尿素等を挙げることができる。
【００３５】
このような湿潤剤は、必要に応じて、水性描画材組成物において、２０重量％以下の範囲で用いられ、好ましくは、１〜１５重量％の範囲で用いられる。水性描画材組成物における湿潤剤の含有量が１重量％よりも少ないときは、場合によっては、水性描画材組成物が形成した塗膜が乾燥した後、脆いという問題がある。しかし、水性描画材組成物における湿潤剤の含有量が２０重量％を越えるときは、水性描画材組成物が形成した塗膜の乾燥性が悪い。
【００３６】
（界面活性剤）
本発明による水性描画材組成物は、必要に応じて、界面活性剤を含んでいてもよい。界面活性剤としては、ノニオン及びアニオン界面活性剤から選ばれる少なくとも１種が０．１〜５重量％、好ましくは、０．５〜３重量％の範囲にて用いられる。
【００３７】
（その他の添加剤）
本発明によれば、水性描画材組成物は、必要に応じて、従来、水性描画材組成物において用いられている種々の添加剤、例えば、防腐剤、防黴剤、分散剤、消泡剤等を含んでいてもよい。
【００３８】
（製造）
本発明による水性描画材組成物は、その製造方法において特に限定されるものではない。例えば、水溶性樹脂であるヒドロキシアルキルセルロースとアニオン変性ポリビニルアルコールを水に溶解させ、これに着色顔料、体質顔料及び水、必要に応じて、湿潤剤や界面活性剤、防腐剤等を加え、均一になるまで、混合、攪拌した後、ロールミルを用いて、分散処理し、次いで、このようにして得られた混合物にアクリル樹脂エマルジョンを加えて、混合、攪拌し、真空脱泡すれば、本発明による水性描画材組成物を得る。
【実施例】
【００３９】
実施例１
表１に示す成分を表１に示す量で用いて、上述したようにして、水性描画材組成物を調製した。得られた水性描画材組成物の性能、即ち、パレット洗浄性、絵筆洗浄性、水滴耐水性、重ね塗り性、乾燥塗膜の定着性及び経時安定性を下記のようにして評価した。結果を表１に示す。
【００４０】
実施例２〜４
表１に示す成分を表１に示す量で用いて、上述したようにして、水性描画材組成物を調製した。アクリル樹脂エマルジョンの配合量はエマルジョンとしての量である。得られた水性描画材組成物について、パレット洗浄性、絵筆洗浄性、水滴耐水性、重ね塗り性、乾燥塗膜の定着性及び経時安定性を評価した。結果を表１に示す。
【００４１】
比較例１〜８
表１に示す成分を表１に示す量で用いて、上述したようにして、水性描画材組成物を調製した。得られた水性描画材組成物について、パレット洗浄性、絵筆洗浄性、水滴耐水性、重ね塗り性、乾燥塗膜の定着性及び経時安定性を評価した。結果を表１に示す。表１において用いた各成分の詳細は以下のとおりである。
【００４２】
（成分）
チローゼＨ１００００Ｐ２：
日本合成化学工業（株）製ヒドロキシエチルセルロース（ローター１°Ｃ３４Ｒ、回転数２０ｒｐｍ、測定時間３分、測定温度２０℃の条件下にＥＨＤ型粘度計を用いて、１．５重量％濃度水溶液について測定した粘度９５０ｍＰａ・ｓ）
チローゼＨ２２Ｐ２：
日本合成化学工業（株）製ヒドロキシエチルセルロース（ローター１°Ｃ３４Ｒ、回転数５ｒｐｍ、測定時間３分、測定温度２０℃の条件下にＥＬＤ型粘度計を用いて、１重量％濃度水溶液について測定した粘度２０ｍＰａ・ｓ）
【００４３】
ＰＶＡ  ＡＴ−１７：
日本酢ビ・ポバール（株）製カルボキシ変性ポリビニルアルコール
ゴーセランＬ−３２６６：
日本合成化学工業（株）製スルホン酸変性ポリビニルアルコール
ＰＶＡ４０３：
（株）クラレ製未変性ポリビニルアルコール
【００４４】
プライサーフＡ−２１２Ｅ：
第一工業製薬（株）製ノニオン界面活性剤
サンアイバックＳＡ：
三愛石油（株）製防腐剤
ＰＣ−７００：
白石工業（株）製炭酸カルシウム（体質顔料）
【００４５】
ベントナイト：
（株）ホージュン製
Ｄブラック：
野間化学工業（株）製黒色顔料
モビニールＤＭ７７２：
日本合成化学工業（株）製アクリル樹脂エマルジョン（固形分４６％）
【００４６】
（性能評価）
パレット洗浄性
水性描画材組成物５重量部を水１重量部と混合して、描画材試料を調製した（以下、同じ）。耐衝撃性ポリスチレン製のペレットに平型デザイン筆を用いて上記描画材試料を塗布した後、室温で１週間放置して乾燥させた。このように描画材試料を付着させ、乾燥させたパレットに水道水をかけながら、付着乾燥した描画材試料を平型デザイン筆で擦ってパレットを洗浄した。このようにして、パレットに付着し、乾燥した描画材試料の８０％以上を洗い流すことができたときをＡ、洗い流すことができた描画材試料の割合が３０％以上、８０％未満であったときをＢ、洗い流すことができた描画材試料の割合が３０％未満であったときをＣとした。
【００４７】
絵筆洗浄性
描画材試料を羊毛平型筆に均一に塗り付けた後、室温で１週間放置して乾燥させた。このように描画材試料を塗り付け、乾燥させた絵筆に水道水をかけながら、手もみにて洗浄した。このようにして、絵筆に塗り付け、乾燥した描画材試料の８０％以上を洗い流すことができたときをＡ、洗い流すことができた描画材試料の割合が３０％以上、８０％未満であったときをＢ、洗い流すことができた描画材試料の割合が３０％未満であったときをＣとした。
【００４８】
水滴耐水性
平型デザイン筆を用いて、描画材試料を画用紙上に３回重ね塗りした。得られた塗膜を室温で１時間乾燥させた後、１ｍＬ容量のスポイトを用いて、上記塗膜上に水道水を一滴落として、室温で６時間放置し、塗膜の状態を観察した。塗膜に変化がみられなかったときをＡとし、塗膜にひび割れ、色落ち及び／又は水滴痕の発生がみられたときをＣとした。
【００４９】
重ね塗り性
平型デザイン筆を用いて、描画材試料を画用紙上に３回重ね塗りした後、塗膜を室温で１時間乾燥させた。次いで、アクリル絵具（（株）サクラクレパス製「アクリルガッシュ」）５重量部を水１重量部と混合し、これを上記塗膜上に縦、横及び縦方向に３回塗布した。このとき、アクリル絵具を先の塗膜（下地）上に問題なく重ね塗りすることができたときをＡとし、先の塗膜（下地）が動いたり、滲んだりしたときをＣとした。
【００５０】
定着性
平型デザイン筆を用いて、描画材試料を画用紙上に３回重ね塗りし、塗膜を室温で１時間乾燥させた後、塗膜を指でなぞった。このとき、指に色がつかなかったときをＡ、指に色がついたときをＣとした。
【００５１】
経時安定性
描画材試料をポリエチレン瓶中、温度７０℃で３日間保存した後、室温まで放冷した。このとき、描画材試料に何らの変化もみられなかったときをＡとし、描画材試料が増粘したり、ゲル化したりしたときをＣとした。
【００５２】
【表１】
0006523032.tif 000002
【００５３】
表１に示すように、本発明に従って、樹脂エマルジョンを０．１重量％以上、５重量％未満の範囲で含むと共に、水溶性樹脂としてヒドロキシアルキルセルロースとアニオン変性ポリビニルアルコールをそれぞれ本発明で規定する範囲内で含む水性描画材組成物は、従来のエマルジョン絵具と同様に、その乾燥塗膜は、水滴耐水性にすぐれていて、乾燥後の塗膜に水滴が付いても、滲みや溶け出しが起こらず、重ね塗り性を有しており、それでいて、パレットや絵筆に付着し、乾燥した場合にも、水洗いによって取り除くことができ、そのうえ、本発明による水性描画材組成物は乾燥塗膜の定着性にすぐれている。
【００５４】
これに対して、比較例１の水性描画材組成物は、水溶性樹脂としてヒドロキシアルキルセルロースのみを含むので、乾燥塗膜は定着性に劣っている。そこで、比較例２の水性描画材組成物は、ヒドロキシアルキルセルロースの配合量を増やしたものであるが、乾燥塗膜は、依然として、定着性に劣っている。
【００５５】
比較例３の水性描画材組成物は、ヒドロキシアルキルセルロースを含むと共に、未変性のポリビニルアルコールを含むので、その乾燥塗膜は定着性にはすぐれているが、経時安定性に劣っている。
【００５６】
比較例４の水性描画材組成物は、アニオン変性のポリビニルアルコールを含むが、その量が本発明で規定する量よりも少ないので、乾燥塗膜は尚も、定着性に劣っている。しかし、比較例５の水性描画材組成物は、アニオン変性のポリビニルアルコールの配合量が本発明が規定する量よりも多いので、乾燥塗膜は、定着性にはすぐれているものの、耐水性に劣っている。
【００５７】
比較例６の水性描画材組成物は、アクリル樹脂エマルジョンもポリビニルアルコールも含まず、その乾燥塗膜は耐水性がない。そこで、比較例７の水性描画材組成物は、比較例６の水性描画材組成物にアクリル樹脂エマルジョンを配合したものである。乾燥塗膜は耐水性と経時安定性にすぐれているものの、水洗い性に劣っている。
【００５８】
そこで、比較例８は、比較例７の水性描画材組成物において、ヒドロキシアルキルセルロースの配合量を増やしたものである。乾燥塗膜は水洗い性にすぐれる一方、耐水性と定着性に劣っている。